(57)【特許請求の範囲】
【請求項１】
鉛直方向に伸びる筒部と、
前記筒部内に配置され、下方に行くほど内径が小さくなると共に下端に上下に貫通する孔を有する縮径部と、
前記縮径部の孔の上方に配置され、下方に行くほど外径が大きくなり、下端が前記筒部の内壁から離間され、上端に鉛直方向に貫通する孔を有する、筒状の下部そらせ板と、
前記下部そらせ板の孔の上方に配置され、下方に行くほど外径が大きくなり、上端が閉じられ、下端が前記筒部の内壁から離間され、下端の外径が前記下部そらせ板の孔の内径以上である、上部そらせ板と、を備え、
前記上部そらせ板の外面の面積は、前記下部そらせ板の外面の面積よりも小さい、オレフィン重合反応装置。
【請求項２】
前記上部そらせ板の下端は、前記下部そらせ板の上端よりも下に位置する請求項１記載の反応装置。
【請求項３】
前記上部そらせ板の下端は、前記下部そらせ板の上端よりも上に位置する請求項１記載の反応装置。
【請求項４】
前記下部そらせ板の孔の内径は、前記縮径部の孔の内径の０．５〜２．０倍である請求項１〜３のいずれか一項記載の反応装置。
【請求項５】
前記上部そらせ板の下端の外径は、前記下部そらせ板の孔の内径の３倍以下である請求項１〜４のいずれか一項に記載の反応装置。
【請求項６】
前記下部そらせ板の下端の外径は、前記筒部の内径の０．３５〜０．６５倍である請求項１〜５のいずれか一項記載の反応装置。
【請求項７】
前記上部そらせ板の外面に液体オレフィンを接触させる液体オレフィン供給部をさらに備える、請求項１〜６のいずれか一項記載の反応装置。
【請求項８】
前記筒部、前記縮径部、前記下部そらせ板、及び、前記上部そらせ板の組み合わせを複数備える、請求項１〜７のいずれか一項記載の反応装置。
【請求項９】
前記複数の組み合わせは、鉛直方向に並んで配置された請求項８に記載の反応装置。
【請求項１０】
一の前記組み合わせから他の前記組み合わせまでポリオレフィン粒子を移送する移送手段をさらに備える、請求項８又は９に記載の反応装置。
【請求項１１】
前記下部そらせ板の外面と水平面とがなす傾斜角が、前記筒内のポリオレフィン粒子の安息角よりも大きい、請求項１〜１０のいずれか一項に記載の反応装置。
【請求項１２】
前記上部そらせ板の外面と水平面とがなす傾斜角が、前記筒内のポリオレフィン粒子の安息角よりも大きい、請求項１〜１１のいずれか一項に記載の反応装置。
【請求項１３】
前記上部そらせ板の外面は、円錐面である、請求項１〜１２のいずれか一項に記載の反応装置。
【請求項１４】
前記下部そらせ板の外面は、円錐面の一部を形成する、請求項１〜１３のいずれか一項に記載の反応装置。
【請求項１５】
前記下部そらせ板の上端に鉛直上方に延びる直管を備える請求項１〜１４のいずれか一項記載の反応装置。
【請求項１６】
前記上部そらせ板の下端に鉛直下方に延びる直管を備える請求項１〜１５のいずれか一項記載の反応装置。
【請求項１７】
請求項１〜１６のいずれか一項に記載のオレフィン重合反応装置を用い、前記縮径部上にポリオレフィン粒子の噴流層を、下部そらせ板の全部が噴流層の上面よりも上に露出するように形成させてオレフィンの重合を行うポリオレフィンの製造方法。
【請求項１８】
前記オレフィン重合反応装置にオレフィンを連続的に供給するとともに、前記オレフィン重合反応装置から未反応のオレフィンを含むガスを連続的に抜き出し、抜き出したガスを前記オレフィン重合反応装置に返送する工程と、
抜き出したガスの全部又は一部を冷却し、オレフィンを含む凝縮液を得る工程と、
前記上部そらせ板の外面に前記凝縮液を供給する工程と、を備える請求項１７に記載のポリオレフィンの製造方法。
【請求項１９】
オレフィン重合用触媒の存在下でオレフィンを重合させて、ポリオレフィン粒子を形成するオレフィン事前重合反応装置と、前記オレフィン事前重合反応装置の後段に接続された請求項１〜１６のいずれか一項に記載のオレフィン重合反応装置と、を備えるポリオレフィン製造システム。
【請求項２０】
オレフィン事前重合反応装置を用い、オレフィン重合用触媒の存在下でオレフィンを重合させて、ポリオレフィン粒子を形成する工程と、
前記ポリオレフィン粒子を前記オレフィン事前重合反応装置の後段に接続された請求項１〜１６のいずれか一項に記載のオレフィン重合反応装置へ供給する工程と、
前記オレフィン重合反応装置を用い、前記縮径部上にポリオレフィン粒子の噴流層を、下部そらせ板の全部が噴流層の上面よりも上に露出するように形成させてオレフィンの重合を行う工程と、を備えるポリオレフィン製造方法。
【発明の詳細な説明】
【技術分野】
【０００１】
本発明は、噴流層を用いたオレフィン重合反応装置及びポリオレフィン製造システム、並びに、これらを用いてポリエチレン、ポリプロピレン等のポリオレフィンを製造する方法に関する。
【背景技術】
【０００２】
特許文献１に記載された噴流層型のオレフィン重合反応装置が知られている。この反応装置では、噴流層からのポリオレフィン粒子の飛散を抑制すべく、そらせ板が用いられている。
【先行技術文献】
【特許文献】
【０００３】
【特許文献１】特開２００９−１６１７３５号公報
【発明の概要】
【発明が解決しようとする課題】
【０００４】
本発明者らが検討したところ、運転時間が長時間に及ぶ場合、運転条件によっては、そらせ板の外面（上面）にポリオレフィン粒子が付着する可能性が見いだされた。そらせ板の表面にポリオレフィン粒子が付着し、成長し、成長したポリオレフィン粒子の塊がそらせ板の表面から脱離して落下すると、その下の噴流層の流動が不安定化することが考えられる。
【０００５】
本発明は上記課題に鑑みてなされたものであり、そらせ板の外面（上面）への粒子の付着を抑制できるオレフィン重合反応装置などを提供することを目的とする。
【課題を解決するための手段】
【０００６】
本発明に係るオレフィン重合反応装置は、
鉛直方向に伸びる筒部と、
前記筒部内に配置され、下方に行くほど内径が小さくなると共に下端に上下に貫通する孔を有する縮径部と、
前記縮径部の孔の上方に配置され、下方に行くほど外径が大きくなり、下端が前記筒部の内壁から離間され、鉛直方向に延びる中心軸に沿って上端から下端まで貫通する孔を有する、筒状の下部そらせ板と、
前記下部そらせ板の孔の上方に配置され、下方に行くほど外径が大きくなり、上端が閉じられ、下端が前記筒部の内壁から離間され、下端の外径が前記下部そらせ板の孔の内径以上である、上部そらせ板と、を備える。
【０００７】
本発明のオレフィン重合反応装置においては、縮径部の内面上に、触媒を含むポリオレフィン粒子が供給され、縮径部下端の孔から上方に向かってオレフィン含有ガスを高速で流入させ、縮径部の内面と、当該縮径部よりも上方の前記筒部の内面とによって囲まれた反応領域内に噴流層を形成させることができる。ここで、噴流層とは、ガス導入用の孔からのオレフィン含有ガスの作用によって、ポリオレフィン粒子（以下、場合により単に「粒子」という。）からなる粒子層において、筒部の中心軸付近に、粒子濃度が希薄であり且つ当該ガスと共に上向きに粒子が流れる噴流（噴流部）が形成される一方、その周囲に、粒子が重力の影響で移動層状に下降する環状構造が形成され、粒子の循環運動が生じている粒子層の状態をいう。
【０００８】
ガス導入用の孔３０ｏから吹込まれたオレフィン含有ガスの一部は噴流を形成して粒子層を吹き抜け、残りは環状構造の粒子層の部分に拡散する。このようにオレフィン含有ガスとポリオレフィン粒子とが固気接触することによって、ポリオレフィン粒子は反応領域内でオレフィンの重合によって成長する。
【０００９】
なお、一般に、噴流層は、流動層と比較すると、圧力損失の点において優れた性能を発揮し得ること、及び、粒子の循環運動によって若干プラグフローに近い混合が生じることが知られている。従って、本発明に係るオレフィン重合反応装置は、反応領域における粒子の滞留時間分布を小さくできるという利点がある。また、流動層では流動化に過大なガス流速が必要となる粒径数ｍｍ程度の比較的大きなポリオレフィン粒子を製造する際にも、噴流層では流動層に比して低ガス流速にて粒子の流動化が可能となる。
【００１０】
また、本発明の反応装置においては、上部そらせ板及び下部そらせ板を設けることにより、噴流層から上方への粒子の飛散を抑制することができる。従って、筒部のフリーボードゾーンを短縮することができ、流動層型の装置と比較し、高い容積効率を達成できる。
【００１１】
さらに、本発明によれば、下部そらせ板の外面（上面）への粒子の付着が抑制される。これは、下部そらせ板の孔から上方に抜けた粒子が、上部そらせ板によって進路が変えられ、上部そらせ板と下部そらせ板との間から外側に、下部そらせ板の外面（上面）に沿うように排出されることが要因と考えられる。
【００１２】
ここで、前記上部そらせ板の下端は、前記下部そらせ板の上端よりも下に位置することができる。
一方、上部そらせ板の下端は、前記下部そらせ板の上端よりも上に位置することもできる。
【００１３】
また、下部そらせ板の孔の内径は、縮径部の孔の内径の０．５〜２．０倍であることが好ましい。
【００１４】
また、上部そらせ板の下端の外径は、下部そらせ板の孔の内径の３倍以下であることが好ましい。
【００１５】
また、下部そらせ板の下端の外径は、前記筒部の内径の０．３５〜０．６５倍であることが好ましい。
【００１６】
また、縮径部の孔の内径は、筒部の内径の０．３５倍以下であることが好ましい。
また、反応装置は、下部そらせ板の上端に設けられた、鉛直上方に延びる直管をさらに有することができる。また、反応装置は、上部そらせ板の下端に設けられた、鉛直下方に延びる直管をさらに有することもできる。
【００１７】
また、上部そらせ板の外面（上面）に液体オレフィンを接触させるオレフィン供給部をさらに備えることが好ましい。これにより、上部そらせ板の外面（上面）が洗浄されて、上部そらせ板の外面（上面）への粒子の付着も抑制される。また、上部そらせ板の外面（上面）の面積は、下部そらせ板の外面（上面）の面積よりも小さくすることが好ましい。
【００１８】
また、筒部、縮径部、下部そらせ板、及び、上部そらせ板の組み合わせを複数備えることが好ましい。これにより、多段重合が可能となる。
【００１９】
また、上述の複数の組み合わせは、鉛直方向に並んで配置されることが好ましい。
【００２０】
ここで、一の組み合わせから他の組み合わせまでポリオレフィン粒子を移送する移送手段をさらに備えることが好ましい。
【００２１】
また、下部そらせ板の外面と水平面とがなす傾斜角が、円筒内のポリオレフィン粒子の安息角よりも大きいことが好ましい。また、上部そらせ板の外面と水平面とがなす傾斜角が、円筒内のポリオレフィン粒子の安息角よりも大きいことが好ましい。これらによれば、ポリオレフィン粒子が各そらせ板上に付着しにくくなる。
【００２２】
また、上部そらせ板の外面は、円錐面であることが好ましい。
【００２３】
また、下部そらせ板の外面は、円錐面の一部を形成することが好ましい。
【００２４】
また、本発明のポリオレフィンの製造方法は、上述の反応装置を用い、縮径部上にポリオレフィン粒子の噴流層を形成させてオレフィンの重合を行う。
【００２５】
また、本発明の他の発明は、上述のオレフィン重合反応装置にオレフィンを連続的に供給するとともに、このオレフィン重合反応装置から未反応のオレフィンを含むガスを連続的に抜き出し、抜き出したガスを前記オレフィン重合反応装置に返送する工程と、
【００２６】
抜き出したガスの全部又は一部を冷却し、オレフィンを含む凝縮液を得る工程と、
【００２７】
上部そらせ板の外面（上面）に前記凝縮液を供給する工程と、を備える。
【００２８】
また、本発明のポリオレフィン製造システムは、オレフィン重合用触媒の存在下でオレフィンを重合させて、ポリオレフィン粒子を形成するオレフィン事前重合反応装置と、前記オレフィン事前重合反応装置の後段に接続された上述のオレフィン重合反応装置と、を備える。
【００２９】
また、本発明の他のポリオレフィン製造方法は、上述のポリオレフィン製造システムを用いてオレフィンの重合を行うものである。
【発明の効果】
【００３０】
本発明によれば、そらせ板の外面（上面）への粒子の付着を抑制しやすい。
【図面の簡単な説明】
【００３１】
【図１】本発明に係るポリオレフィン製造システムの実施形態を示す概略構成図である。
【図２】図１のオレフィン重合反応装置１０Ａの拡大概略断面図である。
【図３】本発明に係るポリオレフィン製造システムの他の実施形態を示す概略構成図である。
【図４】本発明に係るポリオレフィン製造システムの更に他の実施形態を示す概略構成図である。
【発明を実施するための形態】
【００３２】
以下、必要に応じて図面を参照しつつ、本発明の好適な実施形態について詳細に説明する。また、上下左右等の位置関係は、特に断らない限り、図面に示す位置関係に基づくものとする。更に、図面の寸法比率は図示の比率に限られるものではない。
【００３３】
（ポリオレフィン製造システム）
【００３４】
図１に本実施形態に係るポリオレフィン製造システム１００Ａを示す。この製造システム１００Ａは、オレフィン事前重合反応装置５と、このオレフィン事前重合反応装置５の後段に接続されたオレフィン重合反応装置１０Ａとを備える。
【００３５】
（オレフィン事前重合反応装置）
【００３６】
オレフィン事前重合反応装置５は、オレフィン重合用触媒の存在下でオレフィンを重合させてポリオレフィン粒子を形成する。
【００３７】
オレフィン事前重合反応装置５としては、特に限定されないが、例えば、スラリー重合反応装置、塊状重合反応装置、攪拌槽式気相重合反応装置、流動床式気相重合反応装置が挙げられる。なお、これらの装置は、１種を単独で用いてもよく、同一種類の複数の装置を組み合わせて用いてもよく、異なる種類の装置を２以上の組み合わせて用いてもよい。
【００３８】
スラリー重合反応装置としては、公知の重合反応装置、例えば、特公昭４１−１２９１６号公報、特公昭４６−１１６７０号公報、特公昭４７−４２３７９号公報に記載の攪拌槽型反応装置やループ型反応装置などを用いることができる。なお、スラリー重合は、プロパン、ブタン、イソブタン、ペンタン、ヘキサン、ヘプタン、オクタン等の脂肪族炭化水素；シクロペンタン、シクロヘキサン等の脂環族炭化水素等の不活性溶媒に、プロピレン、ブテン等のオレフィン単量体を添加したものを重合溶媒とし、重合溶媒中にオレフィン重合用触媒をスラリー状に分散させて、生成する重合体が重合溶媒に溶解しない状態で重合を行う方法である。重合は、重合溶媒が液状に保たれ、生成する重合体が重合溶媒に溶解しない温度及び圧力で行う。重合温度は、通常、３０〜１００℃であり、好ましくは５０〜８０℃である。重合圧力は、通常、常圧〜１０ＭＰａＧ、好ましくは、０．３〜５ＭＰａＧである。
【００３９】
塊状重合反応装置としては、公知の重合反応装置、例えば、特公昭４１−１２９１６号公報、特公昭４６−１１６７０号公報、特公昭４７−４２３７９号公報に記載の攪拌槽型反応装置やループ型反応装置などを用いることができる。なお、塊状重合は、プロパン、ブタン、イソブタン、ペンタン、ヘキサン、ヘプタン、オクタン等の脂肪族炭化水素；シクロペンタン、シクロヘキサン等の脂環族炭化水素等の不活性溶媒が実質的に存在せず、プロピレン、ブテン等のオレフィン単量体を重合溶媒とし、重合溶媒中にオレフィン重合用触媒を分散させて、生成する重合体が重合溶媒に溶解しない状態で重合を行う方法である。重合は、重合溶媒が液状に保たれ、生成する重合体が重合溶媒に溶解しない温度及び圧力で行う。重合温度は、通常、３０〜１００℃であり、好ましくは５０〜８０℃である。重合圧力は、通常、常圧〜１０ＭＰａＧ、好ましくは、０．５〜５ＭＰａＧである。
【００４０】
攪拌槽式気相重合反応装置としては、公知の重合反応装置、例えば、特開昭４６−３１９６９号公報、特公昭５９−２１３２１号公報に記載の反応装置を用いることができる。なお、攪拌槽式気相重合は、気体状態の単量体を媒体として、その媒体中でオレフィン重合用触媒及びオレフィン重合体を攪拌機によって流動状態に保ちながら、気体状態の単量体を重合する方法である。重合温度は、通常、５０〜１１０℃であり、好ましくは６０〜１００℃である。重合圧力は、攪拌槽式気相重合反応装置内でオレフィンが気相として存在し得る範囲内であればよく、通常、常圧〜５ＭＰａＧ、好ましくは、０．５〜３ＭＰａＧである。
【００４１】
流動床式気相重合反応装置としては、公知の反応装置、例えば、特開昭５８−２０１８０２号公報、特開昭５９−１２６４０６号公報、特開平２−２３３７０８号公報に記載の反応装置を用いることができる。なお、流動床式気相重合は、気体状態の単量体を媒体として、その媒体中でオレフィン重合用触媒及びオレフィン重合体を主として媒体の流れによって流動状態に保ちながら、気体状態の単量体を重合する方法である。流動化を促進するため、補助的に攪拌装置を設ける場合もある。重合温度は、通常、０〜１２０℃であり、より好ましくは２０〜１００℃であり、更に好ましくは４０〜１００℃である。重合圧力は、流動床式反応装置内でオレフィンが気相として存在し得る範囲内であればよく、通常、常圧〜１０ＭＰａＧ、より好ましくは０．２〜８ＭＰａＧ、更に好ましくは０．５〜５ＭＰａＧである。
【００４２】
各反応装置の組み合わせとしては、例えば、スラリー重合反応装置又は塊状重合反応装置の後段に、流動床式気相重合反応装置又は攪拌槽式気相重合反応装置を接続した態様があげられる。
【００４３】
また、スラリー重合反応装置又は塊状重合反応装置と、その後段に接続される、例えば、流動床式気相重合反応装置、攪拌槽式気相重合反応装置、又は、後述するオレフィン重合反応装置１０Ａ等の気相重合反応装置との間には、必要に応じて、未反応のオレフィンや重合溶媒とオレフィン重合体粒子とを分離するフラッシング槽が設けられる。
【００４４】
（オレフィン重合反応装置）
【００４５】
オレフィン重合反応装置１０Ａは、オレフィン事前重合反応装置５によって生成したポリオレフィン粒子に対して、気体状態のオレフィンを供給して重合反応を行わせる装置である。
【００４６】
図１に示すように、オレフィン重合反応装置１０Ａは、主として、鉛直方向に伸びる円筒（筒部）１２、円筒１２内に設けられた、複数の下部そらせ板２１、複数の上部そらせ板２２、及び、複数の筒状バッフル（縮径部）３０を備えている。円筒１２内には、下部そらせ板２１、上部そらせ板２２、及び筒状バッフル３０は、が上からこの順に繰り返し配置されている。なお、上部そらせ板２２、下部そらせ板２１、及び筒状バッフル３０は、いずれも円筒１２の軸と同軸に配置されることが好ましい。また、噴流層の安定化の観点からは、円筒１２の内径Ｄ０は５ｍ以下であることが好ましく、３．５ｍ以下であることがより好ましい。
【００４７】
筒状バッフル３０は、下方に向かうほど内径が小さくなるようにされたテーパー円筒であり、上端３０ａが円筒１２の内壁に接している。これにより、ガスは、下端３０ｂの円形状のガス導入用の孔３０ｏから上方に流通し、上端３０ａと円筒１２との間からは流通しないようにされている。なお、下端３０ｂに形成されたガス導入用の孔３０ｏには、オレフィン重合反応装置１０Ａの起動時や一時停止時などに反応領域２５内のポリオレフィン粒子がガス導入用の孔３０ｏから下方に流出しないように逆止弁（図示せず）を配設してもよい。ここで、筒状バッフル３０の孔３０ｏの径をＤ１とする。
【００４８】
図１のオレフィン重合反応装置１０Ａにおいては、円筒１２内に５段の反応領域２５が鉛直方向に並ぶように形成される。反応領域２５は、筒状バッフル３０の外面と、その直下の筒状バッフル３０の内面と、これらの筒状バッフル３０の間の円筒１２の部分（円筒部）の内面とによって囲まれた領域である。但し、最上段の反応領域２５は、円筒１２の頭頂部の内面と、その直下の筒状バッフル３０の内面と、これらの間の円筒１２の部分（円筒部）の内面とによって囲まれた領域である。
【００４９】
各反応領域２５内においては、筒状バッフル３０の下端３０ｂに形成されたガス導入用の孔３０ｏから上方に向かってオレフィン含有ガスが高速で流入することによって、ポリオレフィン粒子の噴流層が形成されるようになっている。
【００５０】
図２に示すように、各反応領域２５における筒状バッフル３０の上方であり、そのガス導入用の孔３０ｏと対向する位置には、下部そらせ板２１及び上部そらせ板２２がそれぞれ配設されている。下部そらせ板２１及び上部そらせ板２２は、噴流層からポリオレフィン粒子が上方に飛散するのを抑制する役割を果たしている。すなわち、噴流層から飛び出した粒子が、下部そらせ板２１及び上部そらせ板２２に当たることにより、これらの粒子が上方の反応領域に移動することを抑制する。これによって、フリーボードゾーンを短縮することができ、高い容積効率が達成される。
【００５１】
下部そらせ板２１は、テーパー筒の形状を有し、筒状バッフル３０の孔３０ｏの上方に配置されている。下部そらせ板２１は、下方に向かうほど外径が大きくなる形状を有する。下端２１ｂは、円筒１２の内壁及び筒状バッフル３０からは離間されている。下部そらせ板２１は、上端２１ａに、その中心軸に沿って上下に貫通する孔２１ｈを有する。本実施形態では、下部そらせ板２１の外面は、円錐面の一部を形成する。ここで、孔２１ｈの内径をＤ３とする。また、下部そらせ板２１の下端２１ｂの外径をＤ２とする。ここで、孔２１ｈの内径とは、孔の最小の水平断面積の部分の内径である。下端の外径とは、輪郭が最大の水平断面積となる部分の径である。また、本明細書において、断面が円でない場合の径とは、当該断面の面積を円に換算した際の直径で規定される。
【００５２】
上部そらせ板２２は、下部そらせ板２１の孔２１ｈの上方に配置されている。上部そらせ板２２は、上端２２ａが閉じられると共に下方に向かうほど外径が大きくなる形状を有する。下端２２ｂは、円筒１２の内壁及び下部そらせ板２１からは離間されている。ここで、下端２２ｂの外径をＤ４とする。下端２２ｂの外径Ｄ４は、下部そらせ板２１の孔２１ｈの上端の内径Ｄ３よりも大きい。上部そらせ板２２の内面は、下方に向かうほど径が大きくなることが好ましい。本実施形態では、上部そらせ板２２は、下端が解放された中空円錐形状を有する。
【００５３】
下部そらせ板２１の孔２１ｈの内径Ｄ３は、筒状バッフル３０の孔３０ｏの内径Ｄ１の０．５〜２．０倍であることが好ましい。
【００５４】
また、上部そらせ板２２の下端２２ｂの外径Ｄ４は、下部そらせ板２１の孔２１ｈの内径Ｄ３の３倍以内であることが好ましい。
【００５５】
また、下部そらせ板２１の下端２１ｂの外径Ｄ２は、筒状バッフル３０の孔３０ｏの内径Ｄ１よりも大きいことが好ましい。下部そらせ板２１の外側から粒子が上方に飛散することを抑制するために、外径Ｄ２は、円筒１２の内径Ｄ０の０．３５〜０．６５倍であることが好ましい。
【００５６】
また、筒状バッフル３０の孔３０ｏの内径Ｄ１は、円筒１２の内径Ｄ０の０．３５倍以下であることが好ましい。
【００５７】
本実施形態では、上部そらせ板２２の下端２２ｂは、下部そらせ板２１の上端２１ａよりも上に位置する。上部そらせ板２２の下端２２ｂと、下部そらせ板２１の上端２１ａとの間の鉛直方向の距離は、下部そらせ板２１の孔２１ｈの内径Ｄ３以下であることが好ましい。この距離が大きすぎるときには、ガス速度にもよるが、粒子が上部そらせ板２２に当たらないことが生じる場合がある。
【００５８】
下部そらせ板２１の設置位置は、下部そらせ板２１の全部が噴流層の上面よりも上に露出するように設定されることが好ましく、下端が円筒１２の内径Ｄ０の０．５〜１．５倍の距離で噴流層の上面から離れることがより好ましい。噴流層の上面の位置は、後述するダウンカマー管３５ａの位置や、エジェクタなどの粒子の供給及び排出手段の運転条件により制御される。
【００５９】
本実施形態では、噴流層から吹き上げられた粒子の一部は、下部そらせ板２１の内面（下面）に衝突し、その後下向きに移動して噴流層の環状構造へと再び取り込まれる。また、噴流層から吹き上げられた粒子の他の一部は、下部そらせ板２１の孔２１ｈを通過して上部そらせ板２２の内面（下面）に衝突し、下部そらせ板２１と上部そらせ板２２との隙間から外側に向けて横方向に排出され、下部そらせ板２１の外面（上面）に沿って移動したのちに、再び噴流層の環状構造に取り込まれる。これにより、下部そらせ板２１の表面における粒子の付着や堆積が抑制される。
一方、大部分のガスは下部そらせ板２１の下端２１ｂと円筒１２の内壁との間を通って上方に移動するが、一部のガスは、下部そらせ板２１の孔２１ｈを通った後、下部そらせ板２１と上部そらせ板２２との間から排出された後に上方に移動する。
【００６０】
なお、上部そらせ板２２及び下部そらせ板２１の形状や配置は、上述の態様に限定されない。たとえば、図３に示すように、上部そらせ板２２の下端２２ｂが、下部そらせ板２１の上端２１ａよりも下に位置することもできる。この場合、上部そらせ板２２及び下部そらせ板２１の間の隙間の最短距離は、粒子径の１０倍以上確保することが好ましい。
【００６１】
また、たとえば、図４に示すように、下部そらせ板２１の上端に、鉛直上方に延びる直管２１ｓを設けてもよい。また、上部そらせ板２２の下端に鉛直下方に延びる直管２２ｓを設けてもよい。直管２１ｓ及び／または直管２２ｓを設けることにより、粒子の上方への飛散をより効率よく抑制できる場合がある。これらの直管２１ｓ及び２２ｓの長さは、ガスの圧力損失を小さくするために、下部そらせ板２１の下端の外径Ｄ４の２倍以下が好ましい。
【００６２】
図２に示すように、円筒１２には、上部そらせ板２２の外面（上面）に液体オレフィンを接触させる液体オレフィン供給部８５を有する。液体オレフィン供給部８５は、上部そらせ板２２の外面（上面）に向けて開口するノズル８０を有する。ノズル８０にはポンプ８１を有するラインＬ８が接続され、このラインＬ８０には液体オレフィン供給源８２が接続されている。
【００６３】
液体オレフィン供給部８５から供給される液体オレフィンにより、上部そらせ板２２の外面（上面）への粒子の付着を抑制することができる。上部そらせ板２２の外面（上面）の面積は、下部そらせ板２１の外面（上面）の面積よりも小さいので、液体オレフィンの供給量は、それほど大きくならない。
【００６４】
上部そらせ板２２の外面（上面）を鏡面処理したり、フッ素樹脂でコーティングするなどにより、液体オレフィン供給部を設けなくても、上部そらせ板２２の外面（上面）での粒子の付着を抑制することは可能である。
【００６５】
また、下部そらせ板２１の外面（上面）を鏡面処理したりフッ素樹脂コーティングしてもよい。これらのフッ素樹脂としては、ポリテトラフルオロエチレンや、ポリ(ジフルオロメチレン)が挙げられる。
【００６６】
図１に示すように、円筒１２内に設けられた４つの筒状バッフル３０には、これを貫通するようにダウンカマー管３５ａが設けられ、最下段の筒状バッフル３０にはダウンカマー管３５ｂが設けられている。ダウンカマー管３５ａは、上方の反応領域２５から下方の反応領域２５へとポリオレフィン粒子を降下させる。ダウンカマー管３５ｂは、最下段の反応領域からポリオレフィン粒子を抜き出して円筒１２外へと排出するためのものである。このダウンカマー管３５ｂには２つのバルブＶ７１，Ｖ７２が直列に配設されており、これらのバルブを逐次開閉することにより、ポリオレフィン粒子を次工程に排出することができる。
【００６７】
各反応領域２５において安定な噴流層を形成するためには、筒状バッフル３０は以下の条件を満足することが好ましい。すなわち、筒状バッフル３０は、筒状バッフル３０の下端３０ｂのガス導入用の孔３０ｏの内径Ｄ１の円筒１２の内径ｄ０に対する比率（Ｄ１／ｄ０）が０．３５以下であることが好ましい。また、図２における筒状バッフル３０の傾斜角α３０すなわち、筒状バッフル３０の内面が水平面とのなす角は、円筒１２内に存在するポリオレフィン粒子の安息角以上とされることが好ましく、傾斜角α３０は、安息角以上であって、ポリオレフィン粒子が重力により全量自然に排出され得る角度以上とすることがより好ましい。これにより、ポリオレフィン粒子のスムーズな下方への移動が達成される。
【００６８】
図２における下部そらせ板２１及び上部そらせ板２２の傾斜角α２１、α２２、すなわち、下部そらせ板２１及び上部そらせ板２２の外面が水平面となす角も円筒１２内に存在するポリオレフィン粒子の安息角以上とされることが好ましい。これにより、各そらせ板２１、２２にポリオレフィン粒子が付着することを十分に防止できる。
【００６９】
ポリオレフィン粒子の安息角は、例えば、３５〜５０°程度であり、傾斜角α３０及びα２０は、５５°以上とすることが好ましい。
【００７０】
なお、各そらせ板２１、２２及び筒状バッフル３０は、それぞれ、図示しないサポートにより、円筒１２に固定されており、このサポートによるガス流れやポリオレフィン流れへの影響はほとんどない。円筒１２、各そらせ板２１、２２、及び筒状バッフル３０の材質としては、例えば、カーボンスチール、ＳＵＳ３０４及びＳＵＳ３１６Ｌなどを用いることができる。なお、ＳＵＳは、ＪＩＳ（日本工業規格）で規定されるステンレス規格である。腐食成分（例えば、塩素などのハロゲン成分）を多く含む触媒を使用する場合にあっては、ＳＵＳ３１６Ｌを用いることが好ましい。
【００７１】
図１に示すように、円筒１２の下部には、ガス供給ノズル４０が設けられており、ラインＬ３０及びコンプレッサ５４を介して、ガス状のオレフィンモノマーが円筒１２の下部に供給される。一方、円筒１２の上部には、ガス排出ノズル６１が設けられている。円筒１２内を上昇したガスは、ラインＬ４０を介して外部に排出され、必要に応じて設置されるサイクロン６２によりガス同伴粒子が排出される。ガスは、熱交換器６３、コンプレッサ６４、熱交換器６５及び気液分離器６６における処理を経た後、ラインＬ３５を介してラインＬ３０内に導入されてリサイクルされる。なお、円筒１２の装置下部には、ガス供給ノズル４０以外に運転終了時にポリオレフィン粒子を排出できる排出ノズル（図示せず）を設けてもよい。また、運転終了時のオレフィン重合反応装置１０Ａ内の粉体残存量を軽減することを目的に、円筒１２の下部のガス流れを阻害しない位置に、逆円錐形状の内装物（図示せず）を設置してもよい。
【００７２】
また、円筒１２には、気液分離器６６で分離された液体オレフィンを円筒１２の外から所定の反応領域２５内に供給する液体供給ノズル５０が設けられている。より具体的には、図１に示すように、液体供給ノズル５０は上から２段目の筒状バッフル３０のガス導入用の孔３０ｏ近傍に配設され、噴流に向けて液体オレフィンが噴射されるようになっている。この液体供給ノズル５０には、液化されたオレフィンモノマーを必要に応じて供給するポンプ５２及びラインＬ２０が接続されている。また、図１においては、液体供給ノズル５０は筒状バッフル３０のガス導入用の孔３０ｏの近傍に配設されているが、当該液体供給ノズル５０の位置はこれに限定されるものではなく、例えば、下部そらせ板２１の下端近傍に配設してもよい。なお、液体供給ノズル５０は、噴流が形成される噴流部のような、高ガス流速となる領域に設置されることが好ましい。
【００７３】
更に、円筒１２における筒状バッフル３０の外面に面する部分には、ガス排出ノズル６０が複数設けられている。より具体的には、図１に示すように、ガス排出ノズル６０は上から２段目の筒状バッフル３０の外面に面する部分に設けられている。このガス排出ノズル６０は、ラインＬ４１を介してラインＬ４０に接続されている。ガス排出ノズル６０から排出されるガス量は、液体供給ノズル５０から供給されて気化したガス量とほぼ同じとなるようにそれぞれバルブ等により制御される。したがって、液体供給ノズル５０から液化されたオレフィンモノマーが円筒１２内に供給された場合でも、円筒１２内のガス空筒速度は上下でほぼ一定に維持される。
【００７４】
また、円筒１２における最上段の筒状バッフル３０よりも高い位置には、ラインＬ５が接続され、オレフィン重合触媒固体粒子を含有するポリオレフィン粒子が最上段の反応領域２５に供給される。
【００７５】
このようにして本実施形態では、オレフィン事前重合反応装置５、及び、オレフィン重合反応装置１０Ａにより２段の重合工程が実現されている。このようにオレフィン事前重合反応装置５によりポリオレフィン粒子を重合して成長させて、好ましくは粒径５００μｍ以上、より好ましくは７００μｍ以上、特に好ましくは粒径８５０μｍ以上の比較的大きなポリオレフィン粒子とすることにより、より安定な噴流層が形成できる。しかし、オレフィン事前重合反応装置５を有さない１段の重合工程とすることも可能である。この場合には、オレフィン重合用触媒又は予備重合触媒が直接オレフィン重合反応装置１０Ａに供給され、オレフィンの重合がなされることとなる。また、オレフィン事前重合反応装置５やオレフィン重合反応装置１０Ａのような追加のオレフィン重合反応装置を、オレフィン重合反応装置１０Ａの後段に更に、１又は複数設け、３段以上の重合工程を実現してもよい。
【００７６】
（オレフィン、ポリオレフィン、触媒等）
【００７７】
続いて、このようなシステムにおける、オレフィン、ポリオレフィン、触媒等について詳しく説明する。
【００７８】
本発明のオレフィン重合反応装置、ポリオレフィン製造方法、ポリオレフィン製造システムでは、オレフィンを重合（単独重合、共重合）して、ポリオレフィンすなわちオレフィン重合体（オレフィン単独重合体、オレフィン共重合体）の製造を行う。本発明で用いられるオレフィンとしては、エチレン、プロピレン、１−ブテン、１−ペンテン、４−メチル−１−ペンテン、５−メチル−１−ヘキセン、１−ヘキセン、１−ヘプテン、１−オクテンなどがあげられる。
【００７９】
これらオレフィンは１種以上用いられ、また、用いるオレフィンを各重合工程において変更してもよく、多段重合法でおこなわれる場合は、用いるオレフィンを各段において互いに異ならせてもよい。オレフィンを２種以上用いる場合のオレフィンの組み合わせとしては、プロピレン／エチレン、プロピレン／１−ブテン、プロピレン／エチレン／１−ブテン、エチレン／１−ブテン、エチレン／１−ヘキセン、エチレン／１−オクテンなどがあげられる。また、オレフィンに加え、ジエンなどの他の共重合体成分を併用してもよい。
【００８０】
本発明では、例えば、プロピレン単独重合体、プロピレン・エチレン共重合体、プロピレン・１−ブテン共重合体、プロピレン・エチレン・１−ブテン共重合体などのオレフィン重合体（単独重合体、共重合体）を好適に製造できる。特に、重合体成分を構成する単量体単位の含有割合が異なる多段重合によって得られるオレフィン系重合体の製造に好適であり、例えば、オレフィン事前重合反応装置５、及び、オレフィン重合反応装置１０Ａにて１種のオレフィンの供給により単独重合体粒子を、あるいは少量の別種のオレフィンとを共重合したランダム共重合体粒子を形成し、更に後段にオレフィン事前重合反応装置５やオレフィン重合反応装置１０Ａのような追加のオレフィン重合反応装置にてこれら重合体粒子に対して２種以上のオレフィンを供給して多段重合オレフィン系共重合体を生成することができる。こうすると、オレフィン重合反応装置１０Ａにおける滞留時間分布が狭いので、重合体粒子内の組成比率を一定にしやすく、成形時の不良低減に特に効果的である。
【００８１】
該重合体としては、例えば、プロピレン−プロピレン・エチレン重合体、プロピレン−プロピレン・エチレン−プロピレン・エチレン重合体、プロピレン・エチレン−プロピレン・エチレン重合体、プロピレン−プロピレン・エチレン・１−ブテン重合体などをあげることができる。なお、ここでは、「−」は重合体間の境界を、「・」は重合体内で二種以上のオレフィンが共重合していることを示す。これらの中でも、プロピレンに基づく単量体単位を有する重合体であり、ハイインパクトポリプロピレンと称す（日本国内では慣用的にポリプロピレンブロックコポリマーとも称す）、結晶性プロピレン系重合部と非晶性プロピレン系重合部とを有する多段重合プロピレン系共重合体の製造に好適である。多段重合プロピレン系共重合体は、結晶性のホモポリプロピレン部あるいは少量のプロピレン以外のオレフィンを共重合したランダム共重合体部と、非晶性のエチレンとプロピレン、任意成分としてエチレン、プロピレン以外のオレフィンを共重合したゴム部とを、それぞれの重合体の存在下で、任意の順番で連続して多段に重合して得られるものであり、１３５℃の１，２，３，４−テトラヒドロナフタレン中で測定される極限粘度が、好ましくは０．１〜１００ｄｌ／ｇの範囲内であるものである。この多段重合プロピレン系共重合体は、耐熱性、剛性及び耐衝撃性に優れるため、バンパーやドアトリムなどの自動車部品、レトルト食品包装容器などの各種包装容器などに用いることができる。
【００８２】
また、本発明のオレフィン重合反応装置及び製造方法では、オレフィン重合体の分子量分布を広げるために、各重合工程で製造されるオレフィン重合体成分の分子量を異なるものとしてもよい。本発明は、広分子量分布のオレフィン重合体の製造にも好適であり、例えば、最も分子量が高い重合体成分を製造する重合工程で製造される重合体成分の上記測定で得られる極限粘度が、好ましくは０．５〜１００ｄｌ／ｇ、より好ましくは１〜５０ｄｌ／ｇの範囲内であり、特に好ましくは２〜２０ｄｌ／ｇであり、該極限粘度は、最も分子量が低い重合体成分を製造する重合工程で製造される重合体成分の極限粘度の５倍以上であり、最も分子量が高い重合体成分を製造する重合工程で製造される重合体成分の量が、オレフィン重合体中に０．１〜８０重量％含有するオレフィン重合体を好適に製造できる。
【００８３】
本発明に用いるオレフィン重合用触媒としては、オレフィン重合に用いられる公知の付加重合用触媒を使用することができる。具体例としては、チタンとマグネシウムとハロゲン及び電子供与体を含有する固体触媒成分と有機アルミニウム化合物成分と電子供与体成分とを接触してなるチーグラー系固体触媒、メタロセン化合物と助触媒成分とを粒子状担体に担持してなるメタロセン系固体触媒などをあげることができる。また、これらの触媒を組み合わせて用いることもできる。このような触媒としては、特開２００９−１６１７３５号公報に記載の触媒及びその製造方法を利用できる。
【００８４】
オレフィン重合用触媒の質量平均粒径は、通常、５〜１５０μｍである。特に気相重合反応装置では、装置外への粒子飛散を抑制する観点から、１０μｍ以上であるものが好ましく用いられ、１５μｍ以上であるものがより好ましく用いられる。なお、本実施形態の重合触媒は、流動化助剤、静電気除去添加剤のような添加剤を含んでいてもよい。また、本実施形態の重合触媒は、重合体の分子量を調整するために水素などの連鎖移動剤を併用することも可能である。
【００８５】
以上のオレフィン重合用触媒は、予め少量のオレフィン類で重合させたいわゆる予備重合触媒であってもよい。予備重合において用いられるオレフィン類としては、上述した重合で用いられるオレフィンがあげられる。この場合１種類のオレフィンを単独で用いてもよく、２種類以上のオレフィンを併用してもよい。
【００８６】
予備重合触媒の製造方法としては、スラリー重合、気相重合等があげられる。この中でも好ましくはスラリー重合である。この場合、製造において経済的に有利となることがある。また、回分式、半回分式、連続式のいずれを用いて製造してもよい。
【００８７】
予備重合触媒の質量平均粒径は、通常、５〜１０００μｍである。特に気相重合反応装置では、装置外への飛散を抑制する観点から、１０μｍ以上であるものが好ましく用いられ、１５μｍ以上であるものがより好ましく用いられる。また、粒径が２０μｍ以下、特に１０μｍ以下の予備重合触媒は少ない方が好ましい。
【００８８】
なお、重合触媒の反応装置への導入は炭化水素溶媒等に懸濁させて導入してもよく、更にいはモノマーガス、窒素等の不活性ガスに同伴させて導入してもよい。
【００８９】
（ポリオレフィンの製造方法）
【００９０】
続いて、このようなシステムを用いてポリオレフィンを製造する方法について説明する。まず、オレフィン事前重合反応装置５において、公知の方法によりオレフィン重合用触媒を用いて、重合活性のある触媒成分を含むポリオレフィン粒子を生成する。
【００９１】
一方、オレフィン重合反応装置１０ＡにおいてラインＬ３０を介してノズル４０からオレフィンモノマーガスを供給し、重合圧力にまで昇圧すると共に、円筒１２内を加温する。重合圧力は、反応装置内でオレフィンが気相として存在し得る範囲内であればよく、生産性の観点から、常圧〜１０ＭＰａＧ、より好ましくは０．２〜８ＭＰａＧ、更に好ましくは０．５〜５ＭＰａＧである。重合温度は、モノマーの種類、製品の分子量等によっても異なるが、オレフィン重合体の融点以下、好ましくは融点よりも１０℃以上低い温度である。具体的には、０〜１２０℃が好ましく、２０〜１００℃がより好ましく、４０〜１００℃が更に好ましい。また、重合触媒の重合活性を向上させるために、実質的に水分が存在しない環境下で重合を行うことが好ましい。また、重合反応系内に酸素、一酸化酸素、二酸化炭素が過剰に存在すると重合活性が低下することがある。
【００９２】
その後、公知の方法により別途得られた粒径０．５〜５．０ｍｍ程度のポリオレフィン粒子を、ラインＬ５に接続された供給ライン（図示せず）を介して円筒１２内へと供給する。通常、円筒１２内へと供給されるポリオレフィン粒子は重合活性のある触媒成分を含んでいないものを用いる場合が多いが、重合活性のある触媒成分を含んでいても差支えない。
【００９３】
ノズル４０からオレフィンモノマーガスを供給しながら、円筒１２内にポリオレフィン粒子を供給すると、図２に示すように、反応領域２５内にはポリオレフィン粒子の噴流層が形成される。すなわち、ガス導入用の孔３０ｏからのガスの作用によって、反応領域２５における円筒１２の中心軸付近に粒子濃度が希薄であり且つこのガスと共に上向きに粒子が流れる噴流が形成される一方、その周囲を粒子が重力の影響で移動層状に下降する環状構造が形成され、反応領域２５内で粒子の循環運動が生じる。
【００９４】
各反応領域２５内に噴流層が形成された段階で、事前重合反応装置５において生成された重合活性のある触媒成分を含むポリオレフィン粒子を、単位時間あたり一定量でラインＬ５から円筒１２内に供給し、オレフィン重合反応装置１０Ａの定常運転を開始する。重合活性のある触媒成分を含むポリオレフィン粒子は、各反応領域２５内で成長しながら、ダウンカマー管３５ａを通じて下方の反応領域２５内へと順次降下し、最終的にダウンカマー管３５ｂから排出される。
【００９５】
他方、オレフィンモノマーを含むガスは、その一部が噴流を形成して粒子層を吹き抜け、残りは環状構造の粒子層の部分に拡散する。このようにオレフィン含有ガスとポリオレフィン粒子とが固気接触することとなり、ポリオレフィン粒子内の触媒の作用によりオレフィン重合反応が進行し、ポリオレフィン粒子が成長することとなる。
【００９６】
各反応領域２５において安定な噴流層を形成するためには、以下の運転条件を満足することが好ましい。すなわち、ガス空塔速度Ｕ０が噴流層を形成し得る最小ガス空塔流速Ｕｍｓ以上であることである。最小ガス空塔速度Ｕｍｓは取扱い粉体やガスの物性に加え、重合反応装置の形状に影響される。最小ガス空塔速度Ｕｍｓの推算式は各種提案されているが、一例として下記式（１）をあげることができる。
【数１】
0005872378.tif 000002
【００９７】
式中、ｄＰは粒径を、ρＳは粒子の密度を、ρＧは反応領域の圧力・温度条件下におけるガスの密度を、ρＡＩＲは室温条件下における空気の密度を、ＬＳは噴流層高さを、それぞれ示す。
【００９８】
また、反応領域２５内における噴流層高さＬＳは、噴流層を形成し得る最大噴流層高さＬｓＭＡＸｍ以下であり、最大噴流層高さＬｓＭＡＸ以下であれば特に制限はない。最大噴流層高さＬｓＭＡＸの推算式は各種提案されているが、一例として下記式（２）をあげることができる。
【数２】
0005872378.tif 000003
【００９９】
式中、ｕｔは粒子の終末速度を、ｕｍｆは最小流動化速度を、それぞれ示す。
【０１００】
なお、噴流層高さＬＳは、容積効率やより安定な噴流層を形成させる観点から、筒状バッフル３０よりも高い方が好ましい。
【０１０１】
また、図１に示すように、オレフィン重合反応装置より抜き出したオレフィンを含むガスの全部又は一部を凝縮させて凝縮液を得た後、その凝縮液を円筒１２の中段のノズル５０から円筒１２に供給してもよい。この場合、重合反応により消費されるオレフィンモノマーの補給ができる。これに加え、円筒１２内で液状のオレフィンモノマーが蒸発する際に、蒸発潜熱によりポリオレフィン粒子の除熱も可能である。円筒１２内の複数の反応領域２５にあっては、上方の反応領域２５ほど反応熱によって高温となりやすく、下方の反応領域２５と温度差が生じる。そこで、円筒１２の中段に設けられたノズル５０から液状のオレフィンモノマーを供給することによってその温度差を最小限に抑制でき、温度の均一化が図られる。
【０１０２】
本実施形態に係るオレフィン重合反応装置１０Ａによれば、円筒１２内に多段の噴流層が形成され、粒子の滞留時間分布を狭化させることができる。従って、連続的にオレフィン重合体を製造する際に、重合体構造上の均一性に優れたものを製造できる。また、製造条件を変更するに際し、条件変更前に重合されたポリオレフィン粒子を容器内から容易に排出できるため、規格外品の発生量を十分に削減できる。
【０１０３】
そして、特に本実施形態によれば、上部そらせ板２２及び下部そらせ板２１を備えることにより、噴流層から飛び出す粒子を効率よくその噴流層に戻すことができ、粒子の滞留時間分布の均一性を向上しやすく、さらに、下部そらせ板２１と上部そらせ板２２との間から吹き出す粒子により、下部そらせ板２１の外面（上面）への粒子の付着や堆積を抑制することができる。
【０１０４】
なお、本発明は上記実施形態に限定されない。例えば、上記実施形態では、上流側の反応領域から下流側の反応領域にポリオレフィン粒子を移送する移送手段として、ダウンカマー管３５ａを採用する場合を例示したが、これの代わりに、エジェクタ方式でポリオレフィン粒子を移送してもよい。また、開閉弁を流通路に離間して２つ設けて粉体の移送を行う、ダブルダンパー又はダブルバブルシステムと呼ばれる移送手段を用いてもよい。
【０１０５】
なお、上記実施形態においては、５段の噴流層が鉛直方向に形成されるオレフィン重合反応装置を例示したが、噴流層の段数はこれに限定されず、単段であってもよい。十分なプラグフロー化を実現する観点から、噴流層の段数は、３段以上であることが好ましく、６段以上であることがより好ましい。なお、上記実施形態において、円筒（筒部）１２の一部、筒状バッフル３０、下部そらせ板２１、及び上部そらせ板２２の組み合わせそれぞれが、一段の噴流層に対応する。
更に、多段の噴流層は、必ずしも鉛直方向に形成されていなくてもよく、例えば、単段の噴流層が内部に形成される反応装置を水平方向に複数設置し、これらの反応装置を直列に連結してもよい。なお、装置設計や運転制御法については、ポリオレフィン粒子の滞留時間分布が狭くなるように、各段（オレフィン事前重合反応装置５を含む）でのポリオレフィン生成量がより均一となるように、装置各段の容量を設計し、ポリオレフィン粒子のホールドアップや滞留時間を制御することが好ましい。
【０１０６】
また、上記実施形態においては、液体供給ノズル５０を上から２段目の筒状バッフル３０のガス導入用の孔３０ｏ近傍に配設する場合を例示したが、液体供給ノズル５０の配設箇所及び個数は、製造するポリオレフィン粒子の種類等に応じて適宜設定すればよい。例えば、他の手段によって各反応領域２５の温度の均一化が図れれば、必ずしも液体供給ノズル５０を配設しなくてもよく、あるいは、全ての筒状バッフル３０のガス導入用の孔３０ｏ近傍に液体供給ノズル５０をそれぞれ配設してもよい。
【０１０７】
また、上記実施形態においては、筒部として円筒１２を用いているが、角筒などでも実施は可能である。
【実施例】
【０１０８】
（実施例１）
【０１０９】
本発明に係るオレフィン重合反応装置の上部そらせ板２２及び下部そらせ板２１への粒子の付着状況を観察するために、円筒１２内に一段の噴流層を形成できる透明塩化ビニル樹脂製の円筒コールドモデル装置を準備した。この装置は、ガス導入用の孔（オリフィス）３０ｏを有する逆円錐形状の筒状バッフル３０と、その上方に設けられた下部そらせ板２１と、上部そらせ板２２とを有し、これらが円筒１２内に同軸に設置されたものである。
【０１１０】
円筒コールド装置の内径Ｄ０は５００ｍｍであり、筒状バッフル下端のガス導入用の孔の径Ｄ１は７５ｍｍであった。従って、本実施例においては、ガス導入用の孔の径Ｄ１の円筒の内径Ｄ０に対する比率（Ｄ１／Ｄ０）は、０．１５であった。
【０１１１】
筒状バッフルの内面と水平面とがなす傾斜角、及び、上部及び下部そらせ板の外面と水平面とがなす傾斜角は、いずれも６５°とした。また、下部そらせ板２１は、上方が細くなるテーパー管形状を有し、軸中心に孔を有した。孔の外径Ｄ３が２６４ｍｍであり、下部そらせ板の下端の外径Ｄ２は２６４ｍｍであった。上部そらせ板２２は、下端が解放された中空の円錐形状を有し、上部は閉じられていた。下端の外径Ｄ４は、１４２ｍｍであった。さらに、下部そらせ板２１の下端は筒状バッフル３０の上端から、鉛直方向に４００ｍｍ上方に位置し、図３に示すように、上部そらせ板２２の下端２２ｂは、下部そらせ板２１の上端２１ａよりも下に位置し、下部そらせ板２１と上部そらせ板２２との最短距離は１５ｍｍとした。
【０１１２】
５〜１５℃かつ相対湿度が５０％未満の空気を、上述の筒状バッフルのガス導入用の孔から毎分６．１ｍ３供給した。また、粒子としては、平均粒径９６５μｍ（Ｓｙｍｐａｔｅｃ社製レーザー回折式粒度分布測定装置ＨＥＬＯＳ＆ＲＯＤＯＳで測定した体積基準５０％径を平均粒径とした）のポリプロピレン粒子を用いた。反応領域２５にポリプロピレン粒子を３０ｋｇ充填し、筒状バッフル３０のガス導入用の孔３０ｏから上記流量のガスを供給することで、反応領域２５内に噴流層を形成させた。
【０１１３】
噴流層の流動状態を外部から観察した。噴流層から飛び出した粒子の一部は、下部そらせ板２１の下面で跳ね返されて噴流層に戻り、粒子の他の一部は、下部そらせ板２１の孔を通過して上部そらせ板２２の下面で跳ね返され、下部そらせ板２１の外面（上面）に沿って流れ落ちた。噴流層の形成開始から１０分経過後でも、下部そらせ板２１への粒子の付着は認められなかった。これは、上部そらせ板２２の内面（下面）で跳ね返された粒子が下部そらせ板２１の外面（上面）に沿って流れることにより、洗浄効果が発揮されることによるものと考えられた。上部そらせ板２２の外面（上面）には静電気による軽微な付着のみが認められた。
（実施例２）
【０１１４】
図２に示すように、上部そらせ板２２の下端２２ｂが、下部そらせ板２１の上端２１ａよりも上に位置し、上部そらせ板２２の下端２２ｂと下部そらせ板２１の上端２１ａとの間の鉛直方向の距離を６０ｍｍとした以外は実施例１と同様とした。噴流層の形成開始から１０分後に、上部そらせ板の外面（上面）および下部そらせ板の外面（上面）には粒子の付着は認められなかった。
（実施例３）
【０１１５】
実施例２との違いは、下部そらせ板２１の上端に、図４に示すように鉛直上方に伸びる直管２１ｓを設けた点と、上部そらせ板２２の下端と直管２１ｓの上端との間の鉛直方向の距離を６５ｍｍとした点である。直管２１ｓの長さは７５ｍｍであった。噴流層の形成開始から１０分後に、上部そらせ板の外面（上面）および外面（下部）そらせ板の上面には粒子の付着は認められなかった。
（比較例１）
【０１１６】
上部そらせ板２２を用いず、下部そらせ板２１が、テーパー管形状ではなく、下端のみが解放された中空の円錐形状とした以外は実施例１と同様にした。噴流層の形成開始から１０分後に、下部そらせ板の外面（上面）には全面に大量の静電気による粒子の付着が認められた。
【符号の説明】
【０１１７】
１０Ａ，１０Ｂ，１０Ｃ…オレフィン重合反応装置、１２…円筒（円筒部）、２０…そらせ板、２５…反応領域、３０…筒状バッフル（縮径部）、Ｌ３１…粒子抜出管（移送手段）、３２…エジェクタ（移送手段）、Ｌ３３…粒子供給管（移送手段）、３５ａ，３５ｂ…ダウンカマー管（移送手段）、Ｌ３８…ガス供給管、８０…開閉弁、１００Ａ，１００Ｂ，１００Ｃ…ポリオレフィン製造システム。
【図１】
0005872378.tif 000004
【図２】
0005872378.tif 000005
【図３】
0005872378.tif 000006
【図４】
0005872378.tif 000007